리튬 복합 금속 산화물 ( Li ( Ni 0 . 83 Co 0 . 11 Mn 0 . 06 ) 0 . 97 Zr 0 . 03 O 2 ) 100 중량 부 에 대해 , 하 기 표 1 에 기재 된 함량 으로 H 3 BO 3 를 건식 혼합기 로 혼합 한 후 , 300 ℃ 에서 열처리 하 여 표 1 에 기재 된 조성 의 비정질 산화물 을 포함 하 는 표면 처리 층 이 형성 된 양극 활물질 을 제조 하 였 다 . 이 를 사용 하 는 것 을 제외 하 고는 , 상기 실시 예 1 과 동일 한 방법 으로 양극 및 리튬 이 차 전지 를 제조 하 였 다 .